(57)【要約】      （修正有）【課題】屋外用部品において、光沢性及び耐摩耗性を有する意匠部を得ることができるようにする。【解決手段】屋外用部品であるクランクは、金属製の基材２０と、絶縁部２２と、意匠部２４と、を備える。絶縁部２２は、基材２０上に配置される。意匠部２４は、基材２０上に絶縁部２２と並べて配置される。意匠部２４は、少なくとも一つのめっき層２６を含む。【選択図】図２
0003203878.tif 000002
【実用新案登録請求の範囲】
【請求項１】
金属製の基材と、
前記基材上に配置される絶縁部と、
前記基材上に配置される、少なくとも一つのめっき層を含む意匠部と、
を備える屋外用部品。
【請求項２】
前記基材は、アルミニウム、チタン、マグネシウム及び鉄で構成される群から選択される、請求項１に記載の屋外用部品
【請求項３】
前記少なくとも一つのめっき層は、クロムめっき、ニッケルめっき、亜鉛―ニッケルめっき、及び亜鉛めっきからなる群から選択される、請求項１または２に記載の屋外用部品。
【請求項４】
前記ニッケルめっきは、光沢めっきと半光沢めっきのいずれか一方である、請求項３に記載の屋外用部品。
【請求項５】
前記意匠部は、一つのめっき層を含む、請求項１から４のいずれか１項に記載の屋外用部品。
【請求項６】
前記意匠部は、複数のめっき層を含む、請求項１から４のいずれか１項に記載の屋外用部品。
【請求項７】
前記意匠部は、３以上のめっき層を含む、請求項６に記載の屋外用部品。
【請求項８】
前記意匠部は、半光沢ニッケルめっき層と光沢ニッケルめっき層とクロムめっき層と塗装層、亜鉛めっき層と亜鉛―ニッケルめっき層と３価クロメート処理層と塗装層、亜鉛めっき層と亜鉛−ニッケルめっき層と３価クロメート処理層とシリコンコーティング層、亜鉛めっき層と半光沢ニッケルめっき層とクロムめっき層、亜鉛めっき層と光沢ニッケルめっき層とクロムめっき層、亜鉛めっき層と半光沢ニッケルめっき層と光沢ニッケルめっき層とクロムめっき層、および、亜鉛めっき層と亜鉛―ニッケルめっき層と半光沢ニッケルめっき層と光沢ニッケルめっき層とクロムめっき層の群から選択される、請求項７に記載の屋外用部品。
【請求項９】
前記絶縁部は、陽極酸化被膜を含む、請求項１から８のいずれか１項に記載の屋外用部品。
【請求項１０】
前記絶縁部は、アルミニウムの陽極酸化被膜を含む、請求項９に記載の屋外用部品。
【請求項１１】
前記陽極酸化被膜の厚みは、４μm以上１０μｍ以下である、請求項９または１０に記載の屋外用部品。
【請求項１２】
前記絶縁部は、前記陽極酸化被膜上に形成される塗装層をさらに含む、請求項９から１１いずれか１項に記載の屋外用部品。
【請求項１３】
前記塗装層の厚みは、４μｍ以上１０μｍ以下である、請求項１２に記載の屋外用部品。
【請求項１４】
前記絶縁部の厚みは、８μｍ以上２０μｍ以下である、請求項１から１３のいずれか１項に記載の屋外用部品。
【請求項１５】
前記絶縁部は、塗装層を含む、請求項１から８のいずれか１項に記載の屋外用部品。
【請求項１６】
前記意匠部は、前記絶縁部を基材上より除去した部分に前記少なくとも一つのめっき層を配置することによって形成される、請求項１から１５のいずれか１項に記載の屋外用品。
【請求項１７】
前記絶縁部は、レーザー照射によって除去される、請求項１６に記載の屋外用部品。
【請求項１８】
前記絶縁部は、ショットブラストによって除去される、請求項１６に記載の屋外用部品。
【請求項１９】
前記意匠部は、ロゴ、パターン、及びマークの少なくともいずれ一つかを含む、請求項１から１８のいずれか１項に記載の屋外用部品。
【請求項２０】
前記屋外用部品は、自転車部品、或いは、釣り具用品である、請求項１から１９のいずれか１項に記載の屋外用部品。
【考案の詳細な説明】
【技術分野】
【０００１】
本考案は、自転車部品及び釣り具用品などの屋外で使用される屋外用部品に関する。
【背景技術】
【０００２】
屋外で使用される自転車用クランクなどの自転車部品、及び釣り用リール等の釣り具用品を含む屋外用部品には、意匠性を向上させるために、着色アルマイトによって形成された意匠部を表面に有するものが知られている（たとえば、特許文献１参照）。このような着色アルマイト処理によって意匠部を形成すると、カラーで意匠部を表現できるので、意匠部の意匠性を向上させることができる。
【先行技術文献】
【特許文献】
【０００３】
【特許文献１】特開２００３−１６６０９７号公報
【特許文献２】特開平１１−２０６９３７号公報
【考案の概要】
【考案が解決しようとする課題】
【０００４】
特許文献１の着色アルマイトによって意匠部を形成すると、光沢性及び耐摩耗性を有する意匠部が得ることが難しい。また、特許文献２のパッド印刷によって意匠部を形成しても、着色アルマイトと同様に光沢性及び耐摩耗性を有する意匠部が得られない。
【０００５】
本考案の課題は、屋外用部品において、光沢性及び耐摩耗性を有する意匠部を得ることができるようにすることにある。
【課題を解決するための手段】
【０００６】
本考案に係る屋外用部品は、金属製の基材と、絶縁部と、意匠部と、を備える。絶縁部は、基材上に配される。意匠部は、基材上に配置される。少なくとも一つのめっき層を含む。
【０００７】
この屋外用部品では、絶縁部とめっき層を含む意匠部とが金属製の基材上に配置される。例えば、基材上の全面に絶縁部を形成し、意匠部となる絶縁部の一部を、レーザー照射、またはショットブラストなどの処理によって除去する。または、予め意匠部となる部分を除いて絶縁部を基材上に形成する。その後、めっき処理によって基材上に少なくとも一つのめっき層を含む意匠部を形成する。ここでは、意匠部が少なくとも一つのめっき層を含むので、屋外用部品において、光沢性及び耐摩耗性を有する意匠部を得ることができる。
【０００８】
基材は、アルミニウム、チタン、マグネシウム及び鉄で構成される群から選択されてもよい。この構成によれば、屋外用部品が必要とする強度、剛性または硬さに応じて基材の材質を選択できる。
【０００９】
少なくとも一つのめっき層は、クロムめっき、ニッケルめっき、亜鉛―ニッケルめっき、及び亜鉛めっきからなる群から選択されてもよい。この場合には、比較的硬質かつ光沢を有する意匠部を得ることができる。
【００１０】
ニッケルめっきは、光沢めっきと半光沢めっきのいずれか一方であってもよい。この構成によれば、意匠部の密着性を高くでき、かつ光沢及び半光沢を選択できる。
【００１１】
意匠部は、一つのめっき層を含んでもよい。この構成によれば、光沢性及び耐摩耗性耐久性が高い意匠部を安価に得ることができる。
【００１２】
意匠部は、複数のめっき層を含んでもよい。この構成によれば、光沢性及び高い耐摩耗性を有する意匠部を得ることができる。
【００１３】
意匠部は、３以上のめっき層を含んでもよい。この構成によれば、光沢性及び高い耐摩耗性を有する意匠部を得ることができる。
【００１４】
意匠部は、半光沢ニッケルめっき層と光沢ニッケルめっき層とクロムめっき層と塗装層、亜鉛めっき層と亜鉛―ニッケルめっき層と３価クロメート処理層と塗装層、亜鉛めっき層と亜鉛−ニッケルめっき層と３価クロメート処理層とシリコンコーティング層、亜鉛めっき層と半光沢ニッケルめっき層とクロムめっき層、亜鉛めっき層と光沢ニッケルめっき層とクロムめっき層、亜鉛めっき層と半光沢ニッケルめっき層と光沢ニッケルめっき層とクロムめっき層、及び、亜鉛めっき層と亜鉛―ニッケルめっき層と半光沢ニッケルめっき層と光沢ニッケルめっき層とクロムめっき層の群から選択されてもよい。この構成によれば、製品の特性に合わせて意匠部を選択できる。
【００１５】
絶縁部は、陽極酸化被膜を含んでもよい。この構成によれば、電気的な絶縁と意匠とを両立できる。
【００１６】
絶縁部は、アルミニウムの陽極酸化被膜を含んでもよい。この構成によれば、軽量なアルミニウムを母材とした屋外用部品を提供できる。
【００１７】
陽極酸化被膜の厚みは、４μm以上１０μｍ以下であってもよい。この構成によれば、陽極酸化被膜の耐久性及び必要十分な絶縁性を確保できる。
【００１８】
絶縁部は、陽極酸化被膜上に形成される塗装層をさらに含んでもよい。この構成によれば、塗装層によって、絶縁部の意匠性を向上できる。
【００１９】
塗装層の厚みは、４μｍ以上１０μｍ以下であってもよい。この構成によれば、絶縁部の意匠性をさらに向上できる。
【００２０】
絶縁部の厚みは、８μｍ以上２０μｍ以下であってもよい。この構成によれば、陽極酸化被膜と塗装層とで絶縁部を構成しても、絶縁性を確保することに加えて意匠性を向上できる。
【００２１】
絶縁部は、塗装層を含んでもよい。この構成によれば、電気的な絶縁性と意匠性とを両立できる。
【００２２】
意匠部は、絶縁部を基材上より除去した部分に少なくとも一つのめっき層を配置することによって形成されてもよい。この構成によれば、絶縁部を除去した部分の形状通りに意匠部を配置できるため、意匠部のデザインの自由度が高くなる。
【００２３】
絶縁部は、レーザー照射によって除去されてもよい。この構成によれば、細かな制御ができるレーザー照射によって意匠部を形成できるので、意匠部のデザインの自由度が高くなる。
【００２４】
絶縁部は、ショットブラストによって除去されてもよい。この場合には、絶縁部の除去が短時間で行える。
【００２５】
意匠部は、ロゴ、パターン、及びマークの少なくともいずれ一つかを含んでもよい。この構成によれば、光沢性及び耐摩耗性を有するロゴ、パターン、及びマークの少なくともいずれ一つが得られる。
【００２６】
屋外用部品は、自転車部品、或いは、釣り具用品であってもよい。この構成によれば、屋外で使用される自転車部品、或いは、釣り具用品において、光沢性及び耐摩耗性を有する意匠部を得ることができる。
【考案の効果】
【００２７】
本考案によれば、屋外用部品において、光沢性及び耐摩耗性を有する意匠部を得ることができる。
【図面の簡単な説明】
【００２８】
【図１】本考案の第１実施形態に係る屋外用部品である自転車部品の正面図。
【図２】意匠部のめっき層の構成の一例を示す模式図。
【図３】意匠部のめっき層の構成の第１変形例を示す模式図。
【図４】意匠部のめっき層の構成の第２変形例を示す模式図。
【図５】意匠部のめっき層の構成の第３変形例を示す模式図。
【図６】意匠部のめっき層の構成の第４変形例を示す模式図。
【図７】意匠部のめっき層の構成の第５変形例を示す模式図。
【図８】意匠部のめっき層の構成の第６変形例を示す模式図。
【図９】本考案の第２実施形態に係る屋外用部品である釣り具用品の斜視図。
【考案を実施するための形態】
【００２９】
図１において、本考案の第１実施形態に係る屋外用部品である自転車用クランク組立体１０は、回転中心軸心ＲＡを有するクランク１２と、クランク１２に固定された少なくとも一つのスプロケット１４と、を有する。自転車用クランク組立体１０、クランク１２及びスプロケット１４は自転車部品の一例である。
【００３０】
クランク１２は、回転中心軸心ＲＡの径方向に延び、先端にペダルを取り付け可能なアーム部１６と、アーム部１６と一体的に形成され、回転中心軸心ＲＡから放射状に延びる複数（例えば４つ）のスプロケット取付部１８と、を有する。
【００３１】
アーム部１６は、図２に示すように、金属製の基材２０と、基材２０上に配置される絶縁部２２と、基材２０上に配置される意匠部２４と、を備える。基材２０は、アルミニウム、チタン、マグネシウム及び鉄で構成される群から選択される。第１実施形態では、基材２０には、アルミニウムが選択される。
【００３２】
絶縁部２２は、陽極酸化被膜３０を含む。具体的には、絶縁部２２は、アルミニウムの陽極酸化被膜３０を含む。また、絶縁部２２は、陽極酸化被膜３０上に形成される塗装層３８をさらに含む。塗装層３８は、アクリルメラミン系塗装によって形成される。絶縁部２２の厚みは、８μｍ以上２０μｍ以下である。陽極酸化被膜３０の厚みは、４μｍ以上１０μｍ以下である。塗装層３８の厚みは、４μｍ以上１０μｍ以下である。絶縁部２２の電気抵抗値は、１０００オーム以上が好ましい。絶縁部２２の電気抵抗値が１０００オーム以下であると、めっき処理時にめっき層が効率的に形成されにくくなる。
【００３３】
意匠部２４は、少なくとも一つのめっき層２６を含む。少なくとも一つのめっき層２６は、クロムめっき、ニッケルめっき、亜鉛―ニッケルめっき、及び亜鉛めっきからなる群から選択される。意匠部２４は、絶縁部２２を基材２０上より除去した部分に、少なくとも一つのめっき層２６を配置することによって、形成される。絶縁部２２は、レーザー照射またはショットブラストによって除去される。第１実施形態では、絶縁部２２は、レーザー照射によって除去される。
【００３４】
第１実施形態では、意匠部２４は、複数のめっき層２６を含む。具体的には、意匠部２４は、３以上のめっき層２６を含む。意匠部２４は、図２に示すように、基材２０上に順に形成された、半光沢ニッケルめっき層３２と光沢ニッケルめっき層３４とクロムめっき層３６とアクリルメラミン系の塗装層３８と、を含む。意匠部２４は、図１に示すように、ロゴ４０、パターン４２、及びマーク４４の少なくともいずれ一つかを含む。第１実施形態では、意匠部２４は、ロゴ４０、パターン４２、及びマーク４４を含む。
【００３５】
スプロケット取付部１８は、金属製の基材２０と、基材２０上に配置される絶縁部２２と、を備える。したがって、第１実施形態では、スプロケット取付部１８は、意匠部２４を備えない。なお、スプロケット取付部１８が意匠部２４を備えてもよい。
【００３６】
スプロケット１４は、図１に示すように、スプロケット本体５０と、クランク取付部５２と、を有する。スプロケット本体５０は、外周部にスプロケット歯５０ａを環状の部分である。クランク取付部５２は、スプロケット本体５０の内周部から回転中心軸心ＲＡに向かって延び、スプロケット取付部１８に固定される。例えば、スプロケット本体５０は、ロゴ４０を有する意匠部２４を備える。意匠部２４の構成はクランク１２と同じ構成である。なお、クランク取付部５２が意匠部２４を備えてもよい。
【００３７】
次に、クランク１２における意匠部２４の形成手順について説明する。
【００３８】
例えば、型成形または機械加工によって形成されたクランク１２の基材２０の表面に陽極酸化被膜３０を形成する。次に、意匠部２４が配置される部分の陽極酸化被膜３０を除去する。そして、除去された部分に少なくとも一つのめっき層２６を形成し、最後に複数のめっき２６層及び陽極酸化被膜３０の表面をアクリルメラミン系の塗料によって、例えば焼付塗装して塗装層３８を形成する。これによって、光沢性及び耐摩耗性を有する意匠部２４を得ることができる。
【００３９】
＜変形例＞
意匠部２４のめっき層２６の組み合わせは、図２に示す組み合わせに限定されない。めっき層２６の組み合わせは、図２から図８に示すに第１実施形態と第１〜第６変形例との７つの組み合わせの群から選択すればよい。
【００４０】
図３に示す第１変形例では、意匠部２４は、亜鉛めっき層４６と亜鉛−ニッケルめっき層４７と３価クロメート処理層４８とアクリルメラミン系の塗装層３８と、を含む。
【００４１】
図４に示す第２変形例では、意匠部２４は、亜鉛めっき層４６と亜鉛−ニッケルめっき層４７と３価クロメート処理層４８とシリコン（Ｓｉ）コーティング層４９と、を含む。
【００４２】
図５に示す第３変形例では、意匠部２４は、亜鉛めっき層４６と半光沢ニッケルめっき層３２とクロムめっき層３６と、を含む。
【００４３】
図６に示す第４変形例では意匠部２４は、亜鉛めっき層４６と光沢ニッケルめっき層３４とクロムめっき層３６と、を含む。
【００４４】
図７に示す第５変形例では、意匠部２４は、亜鉛めっき層４６と半光沢ニッケルめっき層３２と光沢ニッケルめっき層３４とクロムめっき層３６と、を含む。
【００４５】
図８に示す第６変形例では、意匠部２４は、亜鉛めっき層４６と亜鉛―ニッケルめっき層４７と半光沢ニッケルめっき層３２と光沢ニッケルめっき層３４とクロムめっき層３６と、を含む。
【００４６】
＜第２実施形態＞
図９に示すように、第２実施形態では、屋外用部品として釣り具用品である釣り用リール１１０を開示する。釣り用リール１１０は、例えば両軸受リールであり、リール本体１１２と、リール本体１１２に回転自在に支持された糸巻き用のスプール１１４と、リール本体１１２の側部に配置されるスプール１１４回転用のハンドル１１６と、を備える。リール本体１１２、スプール１１４及びハンドル１１６も釣り具用品の一例である。
【００４７】
リール本体１１２は、両端が開口する円形のフレーム１１８と、フレーム１１８のハンドル１１６側を覆う第１側カバー１１９ａと、ハンドル１１６と反対側を覆う第２側カバー１１９ｂと、を有する。フレーム１１８は、第１側板１１８ａと、第１側板１１８ａと間隔を隔てて配置された第２側板１１８ｂと、第１側板１１８ａと第２側板１１８ｂとを連結する複数の連結部材１１８ｃとを有する。
【００４８】
リール本体１１２、ハンドル１１６及びスプール１１４少なくともいずれかは、第１実施形態と同様に図２に示すように、金属製の基材２０と、基材２０上に配置される絶縁部２２と、基材２０上に少なくとも一つのめっき層２６を含む意匠部２４と、を備える。第１実施形態では、リール本体１１２が意匠部２４を備える。なお、ハンドル１１６及びスプール１１４が意匠部２４を備えてもよい。
【００４９】
基材２０は、アルミニウム、チタン、マグネシウム及び鉄で構成される群から選択される。第２実施形態では、基材２０には、マグネシウムが選択される。
【００５０】
例えば、リール本体１１２の第２側カバー１１９ｂには、第１実施形態と同様の意匠部２４が配置される。意匠部２４は、マグネシウムの陽極酸化被膜３０を有する絶縁部２２を基材２０上より除去した部分に少なくとも一つのめっき層２６を配置することによって形成される。第２実施形態では、絶縁部２２は、例えばショットブラストによって形成される。意匠部２４は、図９に示すように、ロゴ４０、パターン４２、及びマーク４４の少なくともいずれ一つかを含む。第２実施形態でも、意匠部２４は、ロゴ４０、パターン４２及びマーク４４を含む。意匠部２４の構成及びめっき層２６の組み合わせは、第１実施形態及び第１から第６変形例と同様であるので説明を省略する。
【００５１】
このような構成の第２実施形態においても、第１実施形態と同様に、光沢性及び耐摩耗性を有する意匠部２４を得ることができる。
【００５２】
＜他の実施形態＞
以上、本考案の一実施形態について説明したが、本考案は上記実施形態に限定されるものではなく、考案の要旨を逸脱しない範囲で種々の変更が可能である。特に、本明細書に書かれた複数の実施形態及び変形例は必要に応じて任意に組合せ可能である。
【００５３】
（ａ）第１実施形態、その変形例及び第２実施形態では、意匠部２４は複数のめっき層を含むが本考案はこれに限定されない。意匠部２４は一つのめっき層を含んでもよい。
【００５４】
（ｂ）上記実施形態では、屋外用部品としての自転車部品として自転車用クランク組立体１０を例示し、釣り具用品として釣り用リール１１０を開示したが、本考案に係る屋外用部品はこれらに限定されない。例えば、自転車部品としての変速装置、アシスト駆動装置、制動装置、及びサスペンション装置も屋外用部品に含まれる。また釣り具用品としての釣り竿及びルアーも屋外用部品に含まれる。
【００５５】
（ｃ）複数のめっき層２６は上記めっき層に限定されない。例えば、ニッケルクロムめっき層、錫めっき層、金めっき層、銀めっき層等を含んでもよい。
【００５６】
（ｄ）第１実施形態及び第１変形例のように、意匠部２４がアクリルメラミン系の塗装層３８を含む場合は、絶縁部２２の塗装層３８と、意匠部２４の塗装層３８と、を同時に形成してもよい。また、絶縁部２２の塗装層３８と、意匠部２４の塗装層３８と、を個別に形成してもよい。
【００５７】
（ｅ）上記実施形態では、陽極酸化被膜３０を除去して意匠部２４を形成したが、本考案はこれに限定されない。予め基材２０上に意匠部２４となる形状のマスクを配置し、意匠部２４が配置される部分に陽極酸化被膜３０を形成しないようにしてもよい。
（ｆ）ニッケルめっきは、光沢めっきと半光沢めっきのいずれか一方であってもよい。
【符号の説明】
【００５８】
１０    自転車用クランク組立体
１２    クランク
１４    スプロケット
２２    絶縁層
２４    意匠部
２６    めっき層
３０    陽極酸化被膜
３２    半光沢ニッケルめっき層
３４    光沢ニッケルめっき層
３６    クロムめっき層
３８    塗装層
４０    ロゴ
４２    パターン
４４    マーク
４６    亜鉛めっき層
４７    亜鉛−ニッケルめっき層
４８    ３価クロメート処理層
４９    Ｓｉコーティング層
１１０    釣り用リール
１１２    リール本体
１１４    ハンドル
１１６    スプール
【図１】
0003203878.tif 000003
【図２】
0003203878.tif 000004
【図３】
0003203878.tif 000005
【図４】
0003203878.tif 000006
【図５】
0003203878.tif 000007
【図６】
0003203878.tif 000008
【図７】
0003203878.tif 000009
【図８】
0003203878.tif 000010
【図９】
0003203878.tif 000011